(57)【要約】【課題】線引き直後から長手方向に均一な光学特性を有する光ファイバの製造方法を提供することを目的とする。【解決手段】上下方向に延びる円柱状の、コア部を含有するコアガラスロッドの外周に、バーナの火炎中に生成したガラス微粒子を堆積させて堆積部を形成して多孔質ガラス母材を形成し、多孔質ガラス母材を透明ガラス化して透明ガラス母材を得て、透明ガラス母材を線引きして光ファイバを製造する、光ファイバの製造方法であって、線引きする直前の透明ガラス母材において、指標Ｘ＝（コアガラスロッドの外径／透明ガラス母材の外径）×√｛（透明化されたコア部の屈折率）２−（透明化された堆積部の屈折率）２｝としたとき、光ファイバとなる有効部の下端部の指標Ｘを、上下方向の有効部の中央部の指標Ｘより小さくする、光ファイバの製造方法が提供される。【選択図】  図１
2015096458.tif 000002
【特許請求の範囲】
【請求項１】
上下方向に延びる円柱状の、コア部を含有するコアガラスロッドの外周に、バーナの火炎中に生成したガラス微粒子を堆積させて堆積部を形成して多孔質ガラス母材を形成し、
前記多孔質ガラス母材を透明ガラス化して透明ガラス母材を得て、
前記透明ガラス母材を線引きして光ファイバを製造する、光ファイバの製造方法であって、
前記透明ガラス母材において、指標Ｘ＝（前記コアガラスロッドの外径／前記透明ガラス母材の外径）×√｛（透明化された前記コア部の屈折率）２−（透明化された前記堆積部の屈折率）２｝としたとき、
光ファイバとなる有効部の下端部の前記指標Ｘを、上下方向の前記有効部の中央部の前記指標Ｘより小さくする、光ファイバの製造方法。
【請求項２】
前記透明ガラス母材の前記下端部の前記指標Ｘを、前記中央部の前記指標Ｘの９０％以上９９％以下とする、請求項１に記載の光ファイバの製造方法。
【請求項３】
前記下端部の前記多孔質ガラス母材の外径が前記中央部の前記多孔質ガラス母材の外径より大きくなるようにすることにより、前記下端部の前記指標Ｘを前記中央部の前記指標Ｘより小さくする、請求項１または請求項２に記載の光ファイバの製造方法。
【請求項４】
前記下端部の前記多孔質ガラス母材の外径の最も大きい部位は、前記コアガラスロッドの下端から上方に前記多孔質ガラス母材全長の１０％離れた位置から前記コアガラスロッドの下端から下方に前記多孔質ガラス母材全長の１０％離れた位置に跨る領域内に位置する、請求項３に記載の光ファイバの製造方法。
【請求項５】
前記コアガラスロッドの下端部近傍が下方に向かって小径となるように前記コアガラスロッドを形成することにより、前記下端部の前記指標Ｘを前記中央部の前記指標Ｘより小さくする、請求項１または請求項２に記載の光ファイバの製造方法。
【請求項６】
前記コアガラスロッドの前記コア部に含ませる屈折率を高めるための添加物の濃度について、前記コアガラスロッドの下端部の前記添加物の濃度を前記中央部の濃度より小さくすることにより、前記下端部の前記指標Ｘを前記中央部の前記指標Ｘより小さくする、請求項１または請求項２に記載の光ファイバの製造方法。
【請求項７】
上下方向に延びる円柱状の、コア部を含有するコアガラスロッドの外周に、バーナの火炎中に生成したガラス微粒子を堆積させて堆積部を形成して多孔質ガラス母材を形成し、前記多孔質ガラス母材を透明ガラス化して透明ガラス母材を得る、光ファイバ用ガラス母材の製造方法であって、
前記透明ガラス母材において、指標Ｘ＝（前記コアガラスロッドの外径／前記透明ガラス母材の外径）×√｛（透明化された前記コア部の屈折率）２−（透明化された前記堆積部の屈折率）２｝としたとき、
光ファイバとなる有効部の下端部の前記指標Ｘを、上下方向の前記有効部の中央部の前記指標Ｘより小さくする、光ファイバ用ガラス母材の製造方法。
【発明の詳細な説明】
【技術分野】
【０００１】
本発明は、光ファイバの製造方法および光ファイバ用ガラス母材の製造方法に関する。
【背景技術】
【０００２】
一般に、コアとクラッドよりなる光ファイバは、光ファイバ用ガラス母材を線引きして製造される。光ファイバ用ガラス母材は、ＶＡＤ法やＯＶＤ法などにより、バーナの火炎中に生成したガラス微粒子を、コア部を含むコアガラスロッドの外周に堆積させて堆積部を有する多孔質ガラス母材を形成し、その後、この多孔質ガラス母材を脱水焼結炉内にて加熱して脱水・焼結して透明ガラス化することにより製造される。
【先行技術文献】
【特許文献】
【０００３】
【特許文献１】特開２００７−２１０８６８号公報
【特許文献２】特開２００９−０４０６６２号公報
【発明の概要】
【発明が解決しようとする課題】
【０００４】
このようにして製造される光ファイバには、長手方向に光学特性が均一であることが求められる。そこで、特許文献１は、多孔質ガラス母材を焼結して透明ガラス化する際、先行して焼結する箇所が収縮して、その箇所のクラッド部分とコア部分との比率（コアクラッド比率、コア部の直径／クラッド部の直径）が変わり、長手方向における屈折率分布に変動が生じるという問題を挙げている。特許文献１では、多孔質ガラス母材の外径が小さい一端側から焼結し、長手方向におけるコアクラッド比率が一様な透明ガラス母材を得ることを提案している。
【０００５】
また、特許文献２は、焼結時のガラスの変形により下端側の外径が許容範囲を超えて太くなるため、透明ガラス母材のコアクラッド比率が下端側で小さくなり、この透明ガラス母材から得られる光ファイバの屈折率分布が長手方向で均一にならないことを記載している。そこで、特許文献２では、下端側ほど先細り形状となるように多孔質ガラス母材を形成することにより、コアクラッド比率が一様な透明ガラス母材を得ることを提案している。
【０００６】
しかし、本発明者らは、このようにコアクラッド比率が長手方向に一様な透明ガラス母材を得ても、線引き後に得られる光ファイバの光学特性が、特に下端部において規格から外れることがあることを見出した。
【０００７】
そこで、本発明は、長手方向に均一な光学特性を有する光ファイバの製造方法を提供することを目的とする。
【課題を解決するための手段】
【０００８】
本発明は、
上下方向に延びる円柱状の、コア部を含有するコアガラスロッドの外周に、バーナの火炎中に生成したガラス微粒子を堆積させて堆積部を形成して多孔質ガラス母材を形成し、
前記多孔質ガラス母材を透明ガラス化して透明ガラス母材を得て、
前記透明ガラス母材を線引きして光ファイバを製造する、光ファイバの製造方法であって、
線引きする直前の前記透明ガラス母材において、指標Ｘ＝（前記コアガラスロッドの外径／前記透明ガラス母材の外径）×√｛（透明化された前記コア部の屈折率）２−（透明化された前記堆積部の屈折率）２｝としたとき、
光ファイバとなる有効部の下端部の前記指標Ｘを、上下方向の前記有効部の中央部の前記指標Ｘより小さくする、光ファイバの製造方法である。
【０００９】
また本発明は、上下方向に延びる円柱状の、コア部を含有するコアガラスロッドの外周に、バーナの火炎中に生成したガラス微粒子を堆積させて堆積部を形成して多孔質ガラス母材を形成し、前記多孔質ガラス母材を透明ガラス化して透明ガラス母材を得る、光ファイバ用ガラス母材の製造方法であって、
前記透明ガラス母材において、指標Ｘ＝（前記コアガラスロッドの外径／前記透明ガラス母材の外径）×√｛（透明化された前記コア部の屈折率）２−（透明化された前記堆積部の屈折率）２｝としたとき、
光ファイバとなる有効部の下端部の前記指標Ｘを、上下方向の前記有効部の中央部の前記指標Ｘより小さくする、光ファイバ用ガラス母材の製造方法である。
【発明の効果】
【００１０】
本発明によれば、長手方向に均一な光学特性を有する光ファイバの製造方法が提供される。
【図面の簡単な説明】
【００１１】
【図１】本発明の実施形態に係る光ファイバの製造方法を示す図である。
【図２】実施形態に係る光ファイバの製造方法の線引き工程での状態を示す図である。
【図３】比較例に係る光ファイバの製造方法の線引き工程での状態を示す拡大図である。
【図４】実施形態に係る光ファイバの製造方法の線引き工程での状態を示す拡大図である。
【図５】本発明の変形例に係る図４と同様の図である。
【図６】実施例、比較例における光ファイバの長手方向長さとカットオフ波長との関係を示す図である。
【発明を実施するための形態】
【００１２】
〈本発明の実施形態の概要〉
最初に本発明の実施形態の概要を説明する。
本発明にかかる光ファイバの製造方法の一実施形態は、
（１）  上下方向に延びる円柱状の、コア部を含有するコアガラスロッドの外周に、バーナの火炎中に生成したガラス微粒子を堆積させて堆積部を形成して多孔質ガラス母材を形成し、
前記多孔質ガラス母材を透明ガラス化して透明ガラス母材を得て、
前記透明ガラス母材を線引きして光ファイバを製造する、光ファイバの製造方法であって、
線引きする直前の前記透明ガラス母材において、指標Ｘ＝（前記コアガラスロッドの外径／前記透明ガラス母材の外径）×√｛（透明化された前記コア部の屈折率）２−（透明化された前記堆積部の屈折率）２｝としたとき、
光ファイバとなる有効部の下端部の前記指標Ｘを、上下方向の前記有効部の中央部の前記指標Ｘより小さくする。
【００１３】
（１）の構成によれば、有効部の下端部の指標Ｘが中央部の指標Ｘより小さくされている。線引き開始後の処理において、下端部の外周部のガラスは内周部のガラスより多く下方に移動しやすくなるが、透明ガラス母材の状態での指標Ｘの値が、下端部において中央部より小さい値にされているため、光ファイバの状態でのコアクラッド比率の値は長手方向で均一となり、指標Ｘに影響されるカットオフ波長などの光学特性を、長手方向に均一にすることができる。
【００１４】
（２）  前記透明ガラス母材の前記下端部の前記指標Ｘを、前記中央部の前記指標Ｘの９０％以上９９％以下としてもよい。
下端部の指標Ｘが中央部の指標Ｘの９０％未満であると、下端部の指標Ｘが中央部の指標Ｘより小さくなりすぎてしまい、また、下端部の指標Ｘが中央部の指標Ｘの９９％より大きいと、下端部の指標Ｘを中央部の指標Ｘより大きくした効果が得られにくく、光ファイバの光学特性が、長手方向に均一になりにくい。
【００１５】
（３）  前記下端部の前記多孔質ガラス母材の外径が前記中央部の前記多孔質ガラス母材の外径より大きくなるようにすることにより、前記下端部の前記指標Ｘを前記中央部の前記指標Ｘより小さくしてもよい。
（３）の構成によれば、多孔質ガラス母材の形成工程において、下端部で堆積部の肉厚を大きくすることにより、下端部の指標Ｘを中央部の指標Ｘより簡単に小さくすることができる。
【００１６】
（４）  前記下端部の前記多孔質ガラス母材の外径の最も大きい部位は、前記コアガラスロッドの下端から上方に前記多孔質ガラス母材全長の１０％離れた位置から前記コアガラスロッドの下端から下方に前記多孔質ガラス母材全長の１０％離れた位置に跨る領域内に位置してもよい。
（４）の構成によれば、多孔質ガラス母材の外径の最も大きい部位がコアガラスロッドの下端の上下の前記多孔質ガラス母材全長の１０％以内の領域内に位置するので、下端部の指標Ｘを小さくすることができ、光ファイバの光学特性を、長手方向で均一にすることができる。
【００１７】
（５）  前記コアガラスロッドの下端部近傍が下方に向かって小径となるように前記コアガラスロッドを形成することにより、前記下端部の前記指標Ｘを前記中央部の前記指標Ｘより小さくしてもよい。
（５）の構成によれば、コアガラスロッド（コアガラスロッド内に含まれるコア部の外径も、コアガラスロッド径に対応して変化する）が下方に向かって小径となっているので、長手方向に均一な直径を有する透明ガラス母材を形成しても、下端部の指標Ｘは中央部の指標Ｘよりも小さくなる。これにより、長手方向に均一な光学特性を有する光ファイバが提供される。
【００１８】
（６）  前記コアガラスロッドの前記コア部に含ませる屈折率を高めるための添加物の濃度について、前記コアガラスロッドの下端部の前記添加物の濃度を前記中央部の濃度より小さくすることにより、前記下端部の前記指標Ｘを前記中央部の前記指標Ｘより小さくしてもよい。
（６）の構成によれば、有効部の下端部の屈折率を中央部の屈折率より小さくするので、長手方向に直径が均一なコアガラスロッドや多孔質ガラス母材を形成しても、有効部の下端部の指標Ｘを中央部の指標Ｘよりも小さくすることができる。これにより、線引き直後から長手方向に均一な光学特性を有する光ファイバが提供される。
【００１９】
（７）  上下方向に延びる円柱状の、コア部を含有するコアガラスロッドの外周に、バーナの火炎中に生成したガラス微粒子を堆積させて堆積部を形成して多孔質ガラス母材を形成し、前記多孔質ガラス母材を透明ガラス化して透明ガラス母材を得る、光ファイバ用ガラス母材の製造方法であって、
前記透明ガラス母材において、指標Ｘ＝（前記コアガラスロッドの外径／前記透明ガラス母材の外径）×√｛（透明化された前記コア部の屈折率）２−（透明化された前記堆積部の屈折率）２｝としたとき、
光ファイバとなる有効部の下端部の前記指標Ｘを、上下方向の前記有効部の中央部の前記指標Ｘより小さくする、光ファイバ用ガラス母材の製造方法である。
【００２０】
（７）の構成によれば、有効部の下端部の指標Ｘが中央部の指標Ｘより小さくされている。このため、この光ファイバ用ガラス母材を線引きして得られる光ファイバについて、指標Ｘに影響されるカットオフ波長などの光学特性を、長手方向に均一にすることができる。
【００２１】
以下、本発明に係る光ファイバの製造方法の実施の形態の例を、図面を参照して説明する。
【００２２】
図１は本発明の実施形態に係る光ファイバの製造工程を説明する図である。図１の（ａ）は多孔質ガラス母材を形成する工程、図１の（ｂ）は透明ガラス母材を形成する工程を示す。多孔質ガラス母材２０を形成した後、この多孔質ガラス母材２０を透明化して透明ガラス母材３０を得て、この透明ガラス母材３０を線引きすることにより、光ファイバが得られる。
【００２３】
＜多孔質ガラス母材形成工程＞
まず、図１の（ａ）に示すように多孔質ガラス母材２０を形成する。多孔質ガラス母材２０は、円柱状のコアガラスロッド１０の外周に、堆積部２１を形成することにより得られる。
【００２４】
コアガラスロッド１０は、ＶＡＤ法などのスス付け法により、多孔質のガラス体を形成し、脱水・焼結工程を経て、得ることができる。このコアガラスロッド１０は、後の線引き工程を経て光ファイバのコアとなるコア部を中心部に含む。このコアガラスロッド１０のコア部は、堆積部２１を形成するガラスよりも高い屈折率を有するガラスにより形成される。なお、コアガラスロッド１０内に含まれるコア部の外径（コア径）は、コアガラスロッド１０の外径に必ずしも対応する必要はないが、下記では、コアガラスロッド１０の外径は、コア径に対応するものとして説明する。つまり、コアガラスロッド１０の外径が大きいところでは、コア径も同じ割合で大きくなるものとして説明する。
【００２５】
次に、コアガラスロッド１０の外周に、光ファイバのクラッド部となる堆積部２１を形成する。例えば、ＯＶＤ法により、コアガラスロッド１０を上下端で支持した状態で往復運動させ、バーナ４０の火炎中に生成したガラス微粒子をコアガラスロッド１０の外周に堆積させ、堆積部２１を形成する。この堆積部２１が後の透明化工程および線引き工程を経て光ファイバのクラッド部となる。
【００２６】
本実施形態においては、有効部Ａの領域内で下方に向かって肉厚となるように堆積部２１を形成する。より具体的には、有効部Ａの下端部Ｂ近傍の堆積部２１の厚みＴｂが有効部Ａの上下方向の中央部Ｃの堆積部２１の厚みＴｃよりも大きくなるように、堆積部２１を形成する。
【００２７】
有効部Ａとは、線引きされて光ファイバとなる部分であり、上下方向に関してコアガラスロッド１０が位置する領域である。有効部Ａの下端部Ｂにはコアガラスロッド１０の下端が位置している。
【００２８】
コアガラスロッド１０の下端１１から上方に多孔質ガラス母材２０の全長の１０％離れた位置からコアガラスロッド１０の下端から下方に多孔質ガラス母材２０の全長の１０％離れた位置に跨る領域内に、多孔質ガラス母材の直径が最も大きい部位が位置するように、多孔質ガラス母材２０を形成する。
【００２９】
＜透明ガラス母材形成工程＞
次に、図１の（ｂ）に示すように、この多孔質ガラス母材２０を透明ガラス化させて透明ガラス母材３０を得る。具体的には、多孔質ガラス母材２０に脱水処理、焼結処理を施して透明ガラス母材３０を得る。
【００３０】
例えば、コアガラスロッド１０のコア部が、ゲルマニウムが添加された石英ガラスからなる場合には、これより屈折率の低い、純シリカなどからなる堆積部２１を形成して多孔質ガラス母材２０を形成した後、この多孔質ガラス母材２０を不活性ガスの雰囲気とされた加熱炉内で焼結し、堆積部２１を透明化する。
【００３１】
このようにして得られた透明ガラス母材３０は、堆積部２１が透明化された透明化堆積部３１と、コアガラスロッド１０とを含んでいる。また、多孔質ガラス形成工程において有効部Ａの下端部Ｂ近傍の外径が最も大きくなるように多孔質ガラス母材２０が形成されているため、透明ガラス母材３０も有効部Ａの下端部Ｂ近傍の外径が最も大きくなっている。なお、コアガラスロッド１０は、既にガラス化しているため、この焼結の前後での形状の変化は小さい。
【００３２】
＜線引き工程＞
このようにして製造された透明ガラス母材３０を、図２に示すように、線引き装置５０によって線引きする。図２は構成を簡略化して示しているが、線引き装置５０は、ヒータ５１と、引き取り機５２と、巻き取り機５３とを備えている。
【００３３】
線引き工程において、図２に示すように、ヒータ５１により透明ガラス母材３０を下端側から加熱して透明ガラス母材３０を軟化させる。透明ガラス母材３０の温度が高くなると粘性が低下する。粘性が下がった部位のガラスを引き取り機５２により下方に引っ張ることにより、線引きが行われる。引っ張られたガラスは、巻き取り機５２により巻き取られて、光ファイバが得られる。
【００３４】
透明ガラス母材３０のうち、コアガラスロッド１０のコア部が光ファイバのコア部となり、透明化堆積部３１は光ファイバのクラッド部となる。また得られた光ファイバのコア部とクラッド部の比率（コアクラッド比率）Ｒ（Ｒ＝コア部の直径／クラッド部の直径）は、コアガラスロッド１０の径がコア径に対応するので、線引きされる透明ガラス母材３０のコアガラスロッドの外径Ｄ１と透明ガラス母材の外径Ｄ２との比率Ｒ１（Ｒ１＝Ｄ１／Ｄ２）に比例する値となる。
【００３５】
透明ガラス母材３０において、上述したように有効部Ａの下端部Ｂ近傍の透明ガラス母材３０の外径が最も大きく形成されている。このため、以下の式で表される指標Ｘについて、光ファイバとなる有効部Ａの下端部Ｂの指標Ｘが、有効部Ａの中央部Ｃの指標Ｘより小さくされている。この下端部Ｂの指標Ｘは、中央部Ｃの指標Ｘに対して９０％以上９９％以下とすることが好ましい。
指標Ｘ＝（コアガラスロッドの外径／透明ガラス母材の外径）×√｛（コアガラスロッドの屈折率）２−（透明化堆積部の屈折率）２｝  （式１）
【００３６】
＜比較例＞
本実施形態に係る製造方法の効果を説明する前に、本発明とは異なる比較例に係る光ファイバの製造方法における課題を説明する。図３は、比較例に係る光ファイバの製造方法における線引き工程での状態を示す、線引き開始直後の透明ガラス母材の下部の拡大図である。
【００３７】
図３の（ａ）は、線引き直前の透明ガラス母材６０の下部を示している。図３の（ａ）に示したように、比較例においては、透明ガラス母材６０の有効部Ａにおいて、長手方向に一様な外径を有するように透明化堆積部６１が形成されている。つまり、比較例の透明ガラス母材６０は、コアガラスロッド１０の直径Ｄ１と透明化堆積部６１の直径Ｄ２との比率Ｒ１が長手方向に一定とされている。
【００３８】
図３の（ｂ）は、線引き開始直後の透明ガラス母材６０の下部を示している。線引き開始時には、まず、通常時より温度を高くして透明ガラス母材６０をヒータ５１によって加熱し、下端部近傍のガラス塊を引き落とす。透明ガラス母材６０の外周部はヒータ５１に近いので、高温になりやすい。一方、透明ガラス母材６０の内周部は、温まるのに時間がかかるため、引き落とし時には、温度が外周部ほど十分に高くなりにくい。
すると、透明ガラス母材６０の有効部Ａの下部において、外周部は内周部よりも粘度が低くなるため、線引き開始直後は、透明ガラス母材６０の有効部Ａの下部のガラスが均一に下方に移動するのではなく、外周部が内周部よりも多く下方に移動することになる。また、外周側に位置するガラスほど多く下方に移動する。なお、図中の矢印の長さは、ガラスの移動量を示している。
【００３９】
つまり、線引き開始直後には、有効部Ａの下端部Ｂ近傍において、内周部のコアガラスロッド１０に比べて外周部の透明化堆積部６１が多く下方に移動する。このため、有効部Ａの下端部Ｂ近傍での比率Ｒ１＝Ｄ１／Ｄ２は、まだ線引きされていない有効部Ａの中央部Ｃ近傍の比率Ｒ１よりも大きくなる。
【００４０】
この状態で線引きが続行されるので、透明ガラス母材６０の有効部Ａの下端部Ｂから得られる光ファイバのコアクラッド比率Ｒは、中央部Ｃから得られる光ファイバのコアクラッド比率Ｒよりも大きくなる。
【００４１】
このため、透明ガラス母材６０の有効部Ａの下端部Ｂから得られる光ファイバの光学特性は、中央部Ｃから得られる光ファイバの光学特性と異なってしまい、長手方向で均一の光学特性が得られない。例えば、光ファイバの代表的な光学特性の一つであるカットオフ波長λｃは、以下の式
λｃ＝ｋ×コア部の直径／クラッド部の直径×√｛（コア部の屈折率）２−（クラッド部の屈折率）２｝      （ｋは定数である。）
により表されるが、この式より、光ファイバのコアクラッド比率Ｒが異なれば、カットオフ波長も異なることがわかる。
【００４２】
このように、透明ガラス母材から光ファイバに線引きする際にコアクラッド比率Ｒが変わってしまうため、特許文献１のように、透明ガラス母材６０についてコアガラスロッド１０の直径Ｄ１と透明化堆積部６１の直径Ｄ２との比率Ｒ１を一様にしても、光ファイバにしたときに、長手方向に一様な光学特性が得られにくい。
【００４３】
＜本実施形態の効果＞
図４は、本実施形態に係る光ファイバの製造方法の線引き工程での状態を示す、透明ガラス母材の下部の拡大図である。本実施形態に係る光ファイバの製造方法によれば、図４の（ａ）に示したように、有効部Ａの下端部Ｂで透明ガラス母材３０の外径が最も大きくなるように形成し、下端部Ｂの指標Ｘを中央部Ｃの指標Ｘより小さくしている。
【００４４】
上記したように、図４の（ｂ）に示すように、線引き直後には、透明ガラス母材３０の下部の外周側のガラスが内周側のガラスに比べて下方に多く移動して、有効部Ａの下端部Ｂの外周部もつられて下方に垂れ下がる。このため、下端部Ｂの透明化堆積部３１の肉厚が小さくなるが、下端部Ｂの指標Ｘを中央部Ｃの指標Ｘに比べて小さくしているため、下端部Ｂの光ファイバのコアクラッド比率Ｒは、中央部Ｃのコアクラッド比率Ｒに近くなる。つまり、線引き開始直後であっても、本実施形態に係る光ファイバの製造方法によれば、線引き直後から長手方向に亘って一様な光学特性を有する光ファイバが得られる。
【００４５】
なお、この下端部Ｂの指標Ｘは、中央部Ｃの指標Ｘの９０％以上９９％未満とすることが好ましい。下端部Ｂの指標Ｘが中央部Ｃの指標Ｘの９０％未満であると、下端部Ｂの指標Ｘが中央部Ｃの指標Ｘより小さくなりすぎてしまい、また、下端部Ｂの指標Ｘが中央部Ｃの指標Ｘの９９％より大きいと、下端部Ｂの指標Ｘを中央部Ｃの指標Ｘより大きくした効果が得られにくく、光ファイバの光学特性が長手方向に均一になりにくい。
【００４６】
本実施形態においては、有効部Ａの下端部Ｂの多孔質ガラス母材２０の外径が中央部Ｃの多孔質ガラス母材２０の外径より大きくなるように、多孔質ガラス母材２０を形成することにより、下端部Ｂの指標Ｘを中央部Ｃの指標より小さくしている。これにより、多孔質ガラス母材を形成する工程の中で簡単に下端部Ｂの指標Ｘを変えることができる。
【００４７】
また本実施形態においては、コアガラスロッド３０の下端の上下の、多孔質ガラス母材２０の全長の１０％以内の領域である下端部Ｂの中に、多孔質ガラス部材２０の外径の最も大きい部位を位置させている。これにより、下端部Ｂの指標Ｘを小さくすることができ、光ファイバの光学特性を、長手方向で均一にすることができる。
【００４８】
＜変形例＞
なお、上述した実施形態においては、多孔質ガラス母材２０の形成工程において、多孔質ガラス母材２０の外径が有効部Ａの下端部Ｂ近傍で最も大きくなるように、堆積部２１を堆積させる例を説明したが、本発明はこれに限られない。
【００４９】
図５は、本発明の変形例に係る光ファイバの製造方法を示す図である。図５の（ａ）は多孔質ガラス母材の形成工程での状態を示し、図５の（ｂ）は線引き工程での状態を示す。
【００５０】
図５の（ａ）に示すように、下端部が下方に向かって先細りとなる形状のコアガラスロッド７０（コア径も先細り形状となる）を用意する一方、長手方向に亘って多孔質ガラス母材８０の外径が一様になるように形成してもよい。この多孔質ガラス母材８０においては、コアガラスロッド７０の外周に下方に向かって肉厚となるように堆積部８１が形成されており、透明ガラス母材９０は、有効部Ａの下端部Ｂの指標Ｘが中央部Ｃの指標Ｘより小さくされている。
【００５１】
図５の（ｂ）に示すように、この透明ガラス母材９０を線引きすると、線引き直後には、透明ガラス母材９０の下部の外周部のガラスが内周部のガラスより多く下方に移動して、透明ガラス母材９０の外径は下方に向かって小さくなる。ところが、コアガラスロッド７０の下端部が下方に向かって小さくなる形状とされているため、透明ガラス母材９０の下端部Ｂでのコアガラスロッド７０の直径Ｄ１と、透明ガラス母材９０の直径Ｄ２との比率が同様の値となる。すなわち、有効部Ａの下端部Ｂから得られる光ファイバのコアクラッド比Ｒと、中央部Ｂから得られる光ファイバのコアクラッド比Ｒとが同様な値となる。これにより、線引き直後から一様な光学特性を持つ光ファイバが得られる。
【００５２】
また、上述した実施形態および変形例では、コアガラスロッドの直径や堆積部の肉厚を有効部の下端部で変化させる例を説明したが、本発明はこれらに限らない。有効部の下端部において、コアガラスロッドと透明化堆積部の少なくとも一方の屈折率を変化させることにより、透明ガラス母材の有効部の下端部の指標Ｘを中央部の指標Ｘより小さくしてもよい。
【００５３】
例えば、コアガラスロッドを形成する際に、コアガラスロッドの下端部の屈折率を低くするために、コアガラスロッドのコア部の石英ガラスに含ませるゲルマニウムなどの不純物の濃度を小さくしてもよい。これにより、有効部の下端部のコアガラスロッドのコア部の屈折率が有効部の中央部のコアガラスロッドのコア部の屈折率よりも小さくなる。これにより、有効部の下端部の指標Ｘが中央部の指標Ｘより小さくなる。
【００５４】
このような製造方法によっても、有効部の全長に亘って一様な光学特性を持つ光ファイバが得られる。本変形例によれば、長手方向に亘って一様な外径を有するコアガラスロッドに、長手方向に亘って均一な肉厚の堆積部を形成し、長手方向に亘って一様な外径を有する多孔質ガラス母材を使って、均一な光学特性を持つ光ファイバを製造できる。
【００５５】
＜実施例＞
次に、本発明の実施例に係る製造方法により得られた光ファイバと、比較例に係る製造方法により得られた光ファイバとを比較する。図６は、有効部の線引き開始端からの線引き長さとカットオフ波長の関係を示した図である。
【００５６】
図６において、上述した実施形態のように、有効部の下端部の指標Ｘを中央部の指標Ｘより小さくなるように形成した透明ガラス母材から得られた光ファイバを実施例（実線）として示す。また、有効部Ａの全長に亘って指標Ｘが均一となるように形成した透明ガラス母材から得られた光ファイバを比較例（破線）で示す。実施例および比較例ともに、得られる光ファイバの目標カットオフ波長が１２６０ｎｍ付近となるように設定されている。
【００５７】
図６に示すように、線引き長さが５０ｋｍを超えた領域では、実施例および比較例の製造方法のいずれも、目標カットオフ波長である１２６０ｎｍ付近のカットオフ波長を有する光ファイバが得られている。
【００５８】
しかし比較例に係る製造方法により得られた光ファイバは、線引き開始直後（線引き長さが短い地点）のカットオフ波長が１３６０ｎｍ付近であり、目標カットオフ波長よりも大きくずれている。これに対して実施例に係る製造方法により得られた光ファイバは、線引き開始直後から目標カットオフ波長に近いカットオフ波長を有していることが確認された。
【符号の説明】
【００５９】
１０：コアガラスロッド
２０：多孔質ガラス母材
２１：堆積部
３０：透明ガラス母材
３１：透明化堆積部
４０：バーナ
５０：線引き機
６０：透明ガラス母材
６１：透明化堆積部
７０：コアガラスロッド
８０：多孔質ガラス母材
８１：堆積部
９０：透明ガラス母材
９１：透明化堆積部
Ａ：有効部
Ｂ：有効部の下端部
Ｃ：有効部の中央部
Ｘ：指標
Ｒ：光ファイバのコアクラッド比率
Ｒ１：透明ガラス母材のコアガラスロッドの直径と透明ガラス母材の直径の比率
【図１】
2015096458.tif 000003
【図２】
2015096458.tif 000004
【図３】
2015096458.tif 000005
【図４】
2015096458.tif 000006
【図５】
2015096458.tif 000007
【図６】
2015096458.tif 000008